(57)【要約】【課題】環境に配慮したうえで、耐亀裂成長性を維持しながら、空気保持性を向上させたインナーライナー用ゴム組成物を提供する。【解決手段】天然ゴムおよび／またはエポキシ化天然ゴムのみからなるゴム成分１００重量部に対して、アスペクト比が５０以上であり、平均粒子径が４０〜１００μｍであるマイカを１０〜５０重量部、ならびにシリカを３０重量部以上含有するインナーライナー用ゴム組成物。【選択図】なし【特許請求の範囲】
【請求項１】
天然ゴムおよび／またはエポキシ化天然ゴムのみからなるゴム成分１００重量部に対して、
アスペクト比が５０以上であり、平均粒子径が４０〜１００μｍであるマイカを１０〜５０重量部、ならびに
シリカを３０重量部以上
含有するインナーライナー用ゴム組成物。
【発明の詳細な説明】
【技術分野】
【０００１】
本発明は、インナーライナー用ゴム組成物に関する。
【背景技術】
【０００２】
近年、車の低燃費化に対する強い社会的要請から、タイヤの低発熱化や軽量化が図られており、タイヤ部材のなかでも、タイヤの内部に配され、空気入りタイヤ内部から外部への空気の漏れの量（空気透過量）を低減して空気保持性を向上するはたらきをもつインナーライナーにおいても、軽量化などが行なわれるようになってきた。
【０００３】
現在、インナーライナー用ゴム組成物としては、ブチル系ゴムとジエン系ゴムとを配合し、ブチル系ゴムを高配合することで、タイヤの空気保持性を向上させることがおこなわれている。しかし、ブチル系ゴムは、空気透過量の低減効果は優れるが、得られたゴム組成物のヒステリシスロスが大きく、ブチル系ゴムを高配合とするほど、タイヤの発熱が増大し、車の燃費特性が低下するという問題があった。
【０００４】
また、近年、環境問題が重視されるようになり、ＣＯ2排出の規制が強化され、さらに、石油資源は有限であり、供給量が年々減少していることから、将来的に石油価格の高騰が予測され、ブチル系ゴムやカーボンブラックなどの石油資源由来の原材料の使用には限界がある。そのため、将来石油が枯渇した場合を想定すると、天然ゴム、エポキシ化天然ゴム、シリカ、炭酸カルシウム、植物油などのような石油外資源をインナーライナー用ゴム組成物にも使用する必要があるが、例えば、天然ゴムの配合比率を増やすと空気透過量が増大するように、従来用いていた石油資源の使用により得られるインナーライナーの空気保持性と同等、またはそれ以上の性能は得られなかった。
【０００５】
特許文献１には、層状ケイ酸塩を含有するインナーライナー用ゴム組成物が開示されているが、層状ケイ酸塩の平均粒子径が小さいため、充分に空気保持性を向上させたものではなかった。
【０００６】
【特許文献１】特開２００４−３３９２８８号公報
【発明の開示】
【発明が解決しようとする課題】
【０００７】
本発明は、環境に配慮したうえで、耐亀裂成長性を維持しながら、空気保持性を向上させたインナーライナー用ゴム組成物を提供することを目的とする。
【課題を解決するための手段】
【０００８】
本発明は、天然ゴムおよび／またはエポキシ化天然ゴムのみからなるゴム成分１００重量部に対して、アスペクト比が５０以上であり、平均粒子径が４０〜１００μｍであるマイカを１０〜５０重量部、ならびにシリカを３０重量部以上含有するインナーライナー用ゴム組成物に関する。
【発明の効果】
【０００９】
本発明によれば、天然ゴムおよび／またはエポキシ化天然ゴムのみからなるゴム成分に対して、シリカならびにアスペクト比および平均粒子径の大きいマイカを特定量配合することにより、石油資源を石油外資源に積極的に代替したうえで、耐亀裂成長性を維持しながら、空気保持性を向上させたインナーライナー用ゴム組成物を提供することができる。
【発明を実施するための最良の形態】
【００１０】
本発明のインナーライナー用ゴム組成物は、ゴム成分、マイカおよびシリカを含有する。
【００１１】
ゴム成分としては、天然ゴム（ＮＲ）および／またはエポキシ化天然ゴム（ＥＮＲ）のみからなる。
【００１２】
ＮＲとしては、ＴＳＲ２０、ＲＳＳ♯３などのゴム工業において一般的に使用されているものでよい。また、ＥＮＲとしては、市販のＥＮＲを用いてもよいし、ＮＲをエポキシ化して用いてもよい。ＮＲをエポキシ化する方法としては、とくに限定されるものではないが、クロルヒドリン法、直接酸化法、過酸化水素法、アルキルヒドロペルオキシド法、過酸法などの方法を用いて行うことができる。過酸法としてはたとえば、ＮＲに過酢酸や過蟻酸などの有機過酸を反応させる方法などがあげられる。
【００１３】
ＮＲおよびＥＮＲの合計含有量に対するＥＮＲの含有量の比率は、５０重量％以上が好ましい。ＥＮＲの含有量の比率が５０重量％未満では、耐空気透過性が不足する傾向がある。
【００１４】
マイカ（雲母）としては、マスコバイト（白雲母）、フロゴバイト（金雲母）およびバイオタイト（黒雲母）から群から選ばれる１種以上であることが好ましい。これらのなかでも、他のマイカより扁平率が大きく空気遮断効果が優れるため、フロゴバイトを用いることが好ましい。
【００１５】
マイカの平均粒子径は４０μｍ以上、好ましくは４５μｍ以上である。平均粒子径が４０μｍ未満では、空気保持性の向上効果が充分でない。また、マイカの平均粒子径は１００μｍ以下、好ましくは７０μｍ以下である。平均粒子径が１００μｍをこえると、マイカが大きく亀裂の起点となり、インナーライナーが屈曲疲労により割れやすい。なお、平均粒子径は、長径の平均値をいう。
【００１６】
マイカの表面を被覆する樹脂としては、ウレタン樹脂、アクリル樹脂、エポキシ樹脂、ナイロン樹脂、ポリエステル樹脂などがあげられる。なかでも、ゴムとの相溶性が比較的高いという点から、ウレタン樹脂、アクリル樹脂、エポキシ樹脂が好ましい。被覆方法としては、樹脂を溶融させ、その中にマイカを入れて、撹拌したのち、凝固させ、それを粉砕するなどの方法が用いられている。
【００１７】
マイカのアスペクト比（扁平率）は５０以上、好ましくは５５以上である。アスペクト比が５０未満では、充分な空気保持性の向上効果が得られない。また、マイカのアスペクト比は１００以下が好ましく、７０以下がより好ましい。アスペクト比が１００をこえると、マイカの強度が低下することで、マイカに割れが生じる傾向がある。ここでアスペクト比とは、マイカにおける厚さに対する長径の比をいう。
【００１８】
マイカは、湿式粉砕、乾式粉砕などの粉砕方法によって得ることができる。湿式粉砕はきれいな表面ができ、空気保持性の向上効果がやや高い。また、乾式粉砕は製造工程が簡単でコストが安いというそれぞれの特徴があり、それぞれのケースにより使い分けるとよい。
【００１９】
マイカの含有量は、ゴム成分１００重量部に対して１０重量部以上、好ましくは３０重量部以上である。マイカの含有量が１０重量部未満では、インナーライナーの充分な空気保持性および耐亀裂成長性が得られない。また、マイカの含有量は、ゴム成分１００重量部に対して５０重量部以下、好ましくは４５重量部以下、より好ましくは４０重量部以下である。マイカの含有量が５０重量部をこえると、ゴム組成物の引き裂き強度が落ちるなどして、クラックが発生しやすくなる。
【００２０】
本発明においてシリカは補強用充填剤として使用される。
【００２１】
シリカのＢＥＴ比表面積は１００ｍ2／ｇ以上が好ましく、１２０ｍ2／ｇ以上がより好ましい。ＢＥＴ比表面積は１００ｍ2／ｇ未満では、補強効果が充分ではない傾向がある。また、ＢＥＴ比表面積は３００ｍ2／ｇ以下が好ましく、２８０ｍ2／ｇ以下がより好ましい。ＢＥＴ比表面積は３００ｍ2／ｇをこえると、シリカの分散性が低下し、発熱が大きくなり好ましくない傾向がある。
【００２２】
シリカの含有量は、ゴム成分１００重量部に対して３０重量部以上、好ましくは３５重量部以上である。シリカの含有量が３０重量部未満では、ゴムの補強性が不足し、耐久面において問題が生じる。また、シリカの含有量は、ゴム成分１００重量部に対して４５重量部以下が好ましく、４０重量部以下がより好ましい。シリカの含有量が４５重量部をこえると、加工性が悪化する傾向がある。
【００２３】
補強用充填剤としては、シリカのほかに、例えば、カーボンブラック、クレー、アルミナ、タルク、炭酸カルシウム、炭酸マグネシウム、水酸化アルミニウム、水酸化マグネシウム、酸化マグネシウム、酸化チタンなどがあげられ、シリカと組み合わせて使用してもよい。
【００２４】
補強用充填剤の合計量に対するシリカの含有率は７０重量％以上が好ましく、８０重量％以上がより好ましい。補強用充填剤の合計量に対するシリカの含有率が７０重量％未満では、ゴムの補強性が不足し、耐久面で問題が生じやすい傾向がある。また、補強用充填剤の合計量に対するシリカの含有率は９５重量％以下が好ましく、９０重量％以下がより好ましい。補強用充填剤の合計量に対するシリカの含有率が９５重量％をこえると、ゴムの補強性を維持することができる傾向がある。
【００２５】
補強用充填剤としては、シリカとともにとくにカーボンブラックも使用することが好ましく、カーボンブラックの含有量は、ゴム成分１００重量部に対して２〜５重量部が好ましい。含有量が２重量部未満では、耐候性が悪化する傾向がある。また、含有量が５重量部をこえると、石油資源の含有比率が増大するため、環境面において好ましくない傾向がある。
【００２６】
本発明のインナーライナー用ゴム組成物は、さらに、軟化剤を含有することが好ましい。軟化剤としては、プロセスオイル、植物油脂、またはその混合物があげられる。
【００２７】
プロセスオイルとしては、パラフィン系プロセスオイル、ナフテン系プロセスオイル、芳香族系プロセスオイルなどがあげられる。
【００２８】
また、植物油脂としては、ひまし油、綿実油、あまに油、なたね油、大豆油、パーム油、やし油、落花生油、ロジン、パインオイル、パインタール、トール油、コーン油、こめ油、べに花油、オリーブ油、ひまわり油、バーム核油、椿油、ホホバ油、マカデミアナッツ油、サフラワー油、桐油などがあげられる。
【００２９】
本発明のインナーライナー用ゴム組成物は、ゴム成分、マイカ、補強用充填剤および軟化剤のほかに、タイヤ工業において一般的に使用されるシランカップリング剤、老化防止剤、ステアリン酸、酸化亜鉛、加硫剤および加硫促進剤などを適宜配合することができる。
【００３０】
本発明のインナーライナー用ゴム組成物は、タイヤの製造に使用され、通常の方法によりタイヤとすることができる。すなわち、必要に応じて前記添加剤を配合した本発明のインナーライナー用ゴム組成物を、未加硫の段階でタイヤのインナーライナーの形状にあわせて押出し加工し、タイヤ成型機上にて通常の方法で成形することにより、未加硫タイヤを形成する。そしてこの未加硫タイヤを加硫機中で加熱加圧することによりタイヤを製造する。
【実施例】
【００３１】
実施例にもとづいて本発明を詳細に説明するが、本発明はこれらのみに限定されるものではない。
【００３２】
本発明の実施例において用いられて各種薬品について詳細に記載する。
ＮＲ：ＲＳＳ♯３
ＥＮＲ：クンプーランガスリー社（Kumpulan Guthrie Berhad）製のＥＮＲ２５（エポキシ化率２５モル％）
カーボンブラック：昭和キャボット（株）製のダイヤブラックＩ（Ｎ２２０）
シリカ：デグサ製のウルトラジルＶＮ３（ＢＥＴ比表面積：２１０ｍ2／ｇ）
シランカップリング剤：デグサ製のＳｉ６９
マイカ１：（株）レブコ製のマイカ（雲母）Ｓ−２００ＨＧ（アスペクト比５５、平均粒子径５０μｍ）
マイカ２：フォラム社製のセリサイトＴＫ−Ｓ８（雲母、アスペクト比７０、平均粒子径１５μｍ）
マイカ３：フォラム社製のＬＰＫ（雲母、アスペクト比５５、平均粒子径１５μｍ）
マイカ４：フォラム社製のＷ１（雲母、アスペクト比３０、平均粒子径１５μｍ）
オイル：日清オイリオ製の植物油
老化防止剤：大内新興化学工業（株）製のノクラック２２４（アミン−ケトン系）
ステアリン酸：日本油脂（株）製
酸化亜鉛：三井金属鉱業（株）製の亜鉛華１号
硫黄：鶴見化学工業（株）製の硫黄
加硫促進剤ＮＳ：大内新興化学工業（株）製のノクセラーＮＳ（Ｎ−ｔｅｒｔ−ブチル−２−ベンゾチアゾリルスルファンアミド）
【００３３】
実施例１〜２および比較例１〜６
（試験用タイヤの作製）
（株）神戸製鋼所製１．７Ｌバンバリーを用いて、硫黄および加硫促進剤を除く前記各種薬品を表１に示す配合内容にて１５０℃で４分間混練りした。得られた混練り物に硫黄および加硫促進剤を加えて、二軸ローラーにて８０℃で４分間練り込んだ未加硫ゴム組成物を金型にてシート状に圧延（厚み１．５ｍｍ）し、１５０℃にて３０分間加硫することにより、ゴム試験片を作製した。
【００３４】
得られたゴム試験片を用いて以下の試験をおこなった。
【００３５】
＜空気透過性試験＞
ＡＳＴＭ  Ｄ−１４３４−７５Ｍ法にしたがって、前記ゴム試験片の空気透過量を測定し、それぞれ逆数をとった。そして、比較例１の空気透過量の逆数を１００と基準として、そのほかの空気透過量の逆数について、それぞれ指数表示した（空気保持指数）。空気と保持指数が大きいほど、ゴムシートの空気透過量が小さく、ゴムシートの空気保持性が向上し、好ましいことを示す。
【００３６】
＜亀裂成長試験＞
ＪＩＳ  Ｋ６２６０に基づいてゴム試験片からサンプルを作製し、屈曲亀裂成長試験を行ない、７０％伸張を３０万回繰り返してゴムシートを屈曲させたのち、発生した亀裂の長さを測定した。そして、測定値の逆数をとり、比較例１の逆数を１００として、そのほかの逆数を指数表示した（耐亀裂成長指数）。指数が大きいほど、亀裂の成長が抑制され、好ましいことを示す。
【００３７】
以上の試験結果を表１に示す。
【００３８】
【表１】
2007177006.tif 000002
【００３９】
実施例１および２では、マイカ１を１０〜５０重量部配合することで、比較例１よりも空気保持性が向上した。
【００４０】
マイカ１を５重量部しか配合していない比較例２では、空気保持性があまり改善されなかった。
【００４１】
マイカ１を６０重量部も配合する比較例３では、空気保持性が良好であるが、耐亀裂成長性に劣るものであった。
【００４２】
平均粒子径が小さいマイカ２および３を配合する比較例４および５、ならびに平均粒子径およびアスペクト比の小さいマイカ４を配合する比較例６では、いずれも充分な空気保持性が得られなかった。